トナー粒子と、絶縁性液体とを含む液体現像剤であって、前記絶縁性液体として脂肪酸エステルを含み、さらに、下記式1で表される物質Aおよび下記式2で表される物質Bを含み、前記物質Aと前記物質Bの含有率の総和が0.1質量以上3.0質量以下であることを特徴とする液体現像剤。式1中、Rは、フェニル基、スチリル化フェニル基、α-ナフチル基またはβ-ナフチル基を表し、Aは、アルキレン基を表し、nは、1以上の整数である。式2中、Rは、炭素数が1以上15以下の有機基を表し、nは、1以上3以下の整数である。前記物質Aは、ポリオキシエチレン構造を有するものである請求項1に記載の液体現像剤。前記物質Bは、分岐鎖を有する炭化水素基を有するものである請求項1または2に記載の液体現像剤。前記物質Bは、炭素数が4以上12以下の直鎖状のアルキル基を有するものである請求項1または2に記載の液体現像剤。前記物質Bは、下記式3で表されるものである請求項1または2に記載の液体現像剤。式3中、R1は、炭素数が1以上7以下の炭化水素基を表し、R2は、炭素数が1以上7以下の炭化水素基を表す。前記R1は、不飽和結合を有するものである請求項1ないし5のいずれかに記載の液体現像剤。前記物質Aの含有率をXA[質量]、前記物質Bの含有率をXB[質量]としたとき、0.01≦XA/XAXB≦0.99の関係を満足する請求項1ないし6のいずれかに記載の液体現像剤。前記脂肪酸エステルは、1価の脂肪酸と、1価のアルコールとのエステルである請求項1ないし7のいずれかに記載の液体現像剤。前記脂肪酸エステルは、脂肪酸と、直鎖状のアルコールとのエステルである請求項1ないし8のいずれかに記載の液体現像剤。前記脂肪酸エステルは、脂肪酸と、炭素数が4以上14以下のアルコールとのエステルである請求項1ないし9のいずれかに記載の液体現像剤。前記トナー粒子は、ポリエステル樹脂を含む材料で構成されたものである請求項1ないし10のいずれかに記載の液体現像剤。本発明の目的は、正帯電の帯電特性帯電安定性に優れるとともに、高速現像に対応できる液体現像剤を提供することにある。このような目的は、下記の本発明により達成される。本発明の液体現像剤は、トナー粒子と、絶縁性液体とを含む液体現像剤であって、前記絶縁性液体として脂肪酸エステルを含み、さらに、下記式1で表される物質Aおよび下記式2で表される物質Bを含み、前記物質Aと前記物質Bの含有率の総和が0.1質量以上3.0質量以下であることを特徴とする。式1中、Rは、フェニル基、スチリル化フェニル基、α-ナフチル基またはβ-ナフチル基を表し、Aは、アルキレン基を表し、nは、1以上の整数である。式2中、Rは、炭素数が1以上15以下の有機基を表し、nは、1以上3以下の整数である。これにより、正帯電の帯電特性帯電安定性に優れるとともに、高速現像に対応できる液体現像剤を提供することができる。本発明の液体現像剤では、前記物質Aは、ポリオキシエチレン構造を有するものであることが好ましい。これにより、トナー粒子の帯電安定性、絶縁性液体中での分散安定性を特に優れたものとしつつ、トナー粒子の移動度を特に優れたものとすることができ、高速現像により好適に対応することができる。本発明の液体現像剤では、前記物質Bは、分岐鎖を有する炭化水素基を有するものであることが好ましい。これにより、トナー粒子の帯電安定性、絶縁性液体中での分散安定性を特に優れたものとしつつ、トナー粒子の移動度を特に優れたものとすることができ、高速現像により好適に対応することができる。本発明の液体現像剤では、前記物質Bは、炭素数が4以上12以下の直鎖状のアルキル基を有するものであることが好ましい。これにより、トナー粒子の帯電安定性、絶縁性液体中での分散安定性を特に優れたものとしつつ、トナー粒子の移動度を特に優れたものとすることができ、高速現像により好適に対応することができる。本発明の液体現像剤では、前記物質Bは、下記式3で表されるものであることが好ましい。式3中、R1は、炭素数が1以上7以下の炭化水素基を表し、R2は、炭素数が1以上7以下の炭化水素基を表す。これにより、トナー粒子の帯電安定性、絶縁性液体中での分散安定性を特に優れたものとしつつ、トナー粒子の移動度を特に優れたものとすることができ、高速現像により好適に対応することができる。本発明の液体現像剤では、前記R1は、不飽和結合を有するものであることが好ましい。これにより、トナー粒子の帯電安定性、絶縁性液体中での分散安定性をさらに優れたものとしつつ、トナー粒子の移動度をさらに優れたものとすることができ、高速現像にさらに好適に対応することができる。本発明の液体現像剤では、前記物質Aの含有率をXA[質量]、前記物質Bの含有率をXB[質量]としたとき、0.01≦XA/XAXB≦0.99の関係を満足することが好ましい。これにより、トナー粒子の帯電安定性、絶縁性液体中での分散安定性を特に優れたものとしつつ、トナー粒子の移動度を特に優れたものとすることができ、高速現像により好適に対応することができる。本発明の液体現像剤では、前記脂肪酸エステルは、1価の脂肪酸と、1価のアルコールとのエステルであることが好ましい。これにより、トナー粒子の帯電安定性、絶縁性液体中での分散安定性を特に優れたものとしつつ、トナー粒子の移動度を特に優れたものとすることができ、高速現像により好適に対応することができる。本発明の液体現像剤では、前記脂肪酸エステルは、脂肪酸と、直鎖状のアルコールとのエステルであることが好ましい。これにより、トナー粒子の帯電安定性、絶縁性液体中での分散安定性を特に優れたものとしつつ、トナー粒子の移動度を特に優れたものとすることができ、高速現像により好適に対応することができる。本発明の液体現像剤では、前記脂肪酸エステルは、脂肪酸と、炭素数が4以上14以下のアルコールとのエステルであることが好ましい。これにより、トナー粒子の帯電安定性、絶縁性液体中での分散安定性を特に優れたものとしつつ、トナー粒子の移動度を特に優れたものとすることができ、高速現像により好適に対応することができる。本発明の液体現像剤では、前記トナー粒子は、ポリエステル樹脂を含む材料で構成されたものであることが好ましい。ポリエステル樹脂は、透明性が高く、結着樹脂として用いた場合、得られる画像の発色性を高いものとすることができるとともに、トナー粒子の記録媒体に対する定着特性を特に優れたものとすることができる。また、従来の液体現像剤においては、トナー粒子がポリエステル樹脂で構成されたものである場合には、正帯電性にするのが特に困難であったが、本発明では、トナー粒子がポリエステル樹脂で構成されたものであっても、正帯電の帯電特性帯電安定性を十分に優れたものとすることができる。すなわち、トナー粒子は、ポリエステル樹脂を含む材料で構成されたものである場合に、本発明の効果がより顕著に発揮される。以下、本発明の好適な実施形態について、詳細に説明する。≪液体現像剤≫まず、本発明の液体現像剤について説明する。本発明の液体現像剤は、トナー粒子と、絶縁性液体とを含むものであって、前記絶縁性液体として脂肪酸エステルを含み、さらに、下記式1で表される物質Aおよび下記式2で表される物質Bを含み、前記物質Aと前記物質Bの含有率の総和が0.1質量以上3.0質量以下である。式1中、Rは、フェニル基、スチリル化フェニル基、α-ナフチル基またはβ-ナフチル基を表し、Aは、アルキレン基を表し、nは、1以上の整数である。式2中、Rは、炭素数が1以上15以下の有機基を表し、nは、1以上3以下の整数である。このように、本発明では、絶縁性液体としての脂肪酸エステルとともに、物質Aおよび物質Bを所定量含むことに特徴を有する。このような構成であることにより、液体現像剤を高速現像に好適に対応することができるものとし、また、トナー粒子の正帯電の帯電特性帯電安定性を優れたものとすることができる。また、液体現像剤絶縁性液体中におけるトナーの分散安定性を特に優れたものとすることができ、液体現像剤の保存安定性を特に優れたものとすることができる。上記のような優れた優れた効果が得られるのは、以下のような理由によるものであると考えられる。すなわち、液体現像剤中において、通常、物質Aはその大部分がトナー粒子の表面に付着し、また、物質Bは絶縁性液体に完全に溶解しており、物質Aが電子供与体、物質Bが電子受容体として機能し、物質Aと、極性基を有する脂肪酸エステル絶縁性液体と物質Bとの間で、電荷交換が好適に行われる。その結果、トナー粒子の正帯電性が優れたものとなり、電気泳動性が著しく向上するものと考えられる。これに対し、物質Aおよび物質Bの含有率の和が所定の範囲内に含まれない場合には得られない。すなわち、液体現像剤中における物質Aおよび物質Bの含有率の和が前記下限値未満であると、トナー粒子の正帯電の帯電特性帯電安定性が著しく低下するとともに、液体現像剤中におけるトナー粒子の移動度移動速度が著しく低下し、高速現像への適用が困難となる。また、液体現像剤中における物質Aおよび物質Bの含有率の和が前記上限値を超えると、トナー粒子の正帯電の帯電特性帯電安定性が著しく低下するとともに、液体現像剤中におけるトナー粒子の移動度移動速度が著しく低下し、高速現像への適用が困難となり、さらに、液体現像剤の保存安定性も著しく低下する。上記のように、本発明において、液体現像剤中における物質Aの含有率と物質Bの含有率との総和は、0.1質量以上3.0質量以下であるが、0.2質量以上2.0質量以下であるのが好ましく、0.3質量以上1.5質量以下であるのがより好ましい。これにより、上述したような効果がより顕著に発揮される。また、液体現像剤中における、物質Aの含有率をXA[質量]、物質Bの含有率をXB[質量]としたとき、0.01≦XA/XAXB≦0.99の関係を満足するのが好ましく、0.25≦XA/XB≦0.75の関係を満足するのがより好ましく、0.33≦XA/XB≦0.67の関係を満足するのがさらに好ましい。このような関係を満足することにより、トナー粒子の帯電安定性、絶縁性液体中での分散安定性を特に優れたものとしつつ、トナー粒子の移動度を特に優れたものとすることができ、高速現像により好適に対応することができる。<トナー粒子>[トナー粒子の構成材料]トナー粒子は、少なくとも、結着樹脂樹脂材料と着色剤とを含むものである。1.樹脂材料結着樹脂トナー粒子を構成する樹脂材料としては、例えば、ポリエステル樹脂、スチレン-アクリル酸エステル共重合体、メタクリル樹脂、エポキシ樹脂、ロジン系樹脂等が挙げられるが、中でも、ポリエステル樹脂が好ましい。ポリエステル樹脂は、透明性が高く、結着樹脂として用いた場合、得られる画像の発色性を高いものとすることができるとともに、トナー粒子の記録媒体に対する定着特性を特に優れたものとすることができる。また、トナー粒子がポリエステル樹脂を含む材料で構成されたものであると、得られる画像の発色性を特に優れたものとすることができる。また、従来の液体現像剤においては、トナー粒子がポリエステル樹脂で構成されたものである場合には、正帯電性にするのが特に困難であったが、本発明では、トナー粒子がポリエステル樹脂で構成されたものであっても、正帯電の帯電特性帯電安定性を十分に優れたものとすることができる。すなわち、トナー粒子は、ポリエステル樹脂を含む材料で構成されたものである場合に、本発明の効果がより顕著に発揮される。ポリエステル樹脂を含むものである場合、ポリエステル樹脂の酸価は、5mgKOH/g以上20mgKOH/g以下であるのが好ましく、5mgKOH/g以上15mgKOH/g以下であるのがより好ましい。樹脂材料中におけるポリエステル樹脂の含有率は、50質量以上99質量以下であるのが好ましく、60質量以上95質量以下であるのがより好ましい。また、ロジン系樹脂としては、例えば、ロジン変性フェノール樹脂、ロジン変性マレイン樹脂、ロジン変性ポリエステル樹脂、フマル酸変性ロジン樹脂、エステルガム等が挙げられ、これらのうち1種または2種以上を組み合わせて用いることができる。また、本発明で用いる樹脂材料のガラス転移温度Tgは、15°C以上70°C以下であるのが好ましく、20°C以上55°C以下であるのがより好ましい。なお、本明細書で、ガラス転移温度とは、示差走査熱量測定機DSC-220CSII製における測定条件:サンプル量10mg、昇温速度10°C/min、測定温度範囲10~150°Cで測定した際に、ガラス転移温度以下のベースラインの延長線とピークの立ち上がり部分からピークの頂点までの間での最大傾斜を示す接線との交点の温度をいう。また、樹脂材料の軟化点T1/2は、特に限定されないが、50°C以上130°C以下であるのが好ましく、50°C以上120°C以下であるのがより好ましく、60°C以上115°C以下であるのがさらに好ましい。なお、本明細書で、軟化温度とは、高化式フローテスター島津製作所製における測定条件:昇温速度:5°C/min、ダイ穴径1.0mmで規定される軟化開始温度のことを指す。2.着色剤また、トナー粒子は、着色剤を含んでいてもよい。着色剤としては、特に限定されず、例えば、公知の顔料、染料等を使用することができる。3.その他の成分また、トナー粒子は、上記以外の成分を含んでいてもよい。このような成分としては、例えば、公知のワックス、磁性粉末等が挙げられる。また、トナー粒子の構成材料成分としては、上記のような材料のほかに、例えば、ステアリン酸亜鉛、酸化亜鉛、酸化セリウム、シリカ、酸化チタン、酸化鉄、脂肪酸、脂肪酸金属塩等を用いてもよい。[トナー粒子の形状]上記のような材料で構成されたトナー粒子の平均粒径は、0.5μm以上5.0μm以下であるのが好ましく、1μm以上3.5μm以下であるのがより好ましく、1μm以上2.5μm以下であるのがさらに好ましい。トナー粒子の平均粒径が前記範囲内の値であると、各トナー粒子間での特性のばらつきを小さいものとし、液体現像剤全体としての信頼性を高いものとしつつ、液体現像剤により形成されるトナー画像の解像度を十分に高いものとすることができる。また、トナー粒子の絶縁性液体への分散を良好にし、液体現像剤の保存性を高いものとできる。なお、本明細書では、平均粒径とは、体積基準の平均粒径のことを指すものとする。液体現像剤中におけるトナー粒子の含有率は、10質量以上60質量以下であるのが好ましく、20質量以上50質量以下であるのがより好ましい。<絶縁性液体>絶縁性液体は、液体現像剤において、トナー粒子を分散する分散媒として機能するものである。また、絶縁性液体は、画像形成時において帯電したトナー粒子を転写させるために、高い絶縁性を有する。絶縁性液体は、十分に絶縁性の高い液体であればよいが、具体的には、室温20°Cでの電気抵抗が1×109Ωcm以上であるのが好ましく、1×1011Ωcm以上であるのがより好ましく、1×1013Ωcm以上であるのがさらに好ましい。また、絶縁性液体の比誘電率は、3.5以下であるのが好ましい。本発明の液体現像剤は、絶縁性液体として脂肪酸エステルを含む。脂肪酸エステルを含むことにより、後に詳述する物質Aおよび物質Bとの間で、電荷交換を効率よく行うことができ、高速現像に対応することができる。また、液体現像剤絶縁性液体中におけるトナーの分散安定性を特に優れたものとすることができ、液体現像剤の保存安定性を特に優れたものとすることができる。このような優れた効果は、脂肪酸エステルの代わりに他の絶縁性液体を用いた場合には得られない。脂肪酸エステルとしては、分子内に脂肪酸を構成するカルボキシル基とアルコール性水酸基とのエステル構造を有するものであればいかなるものを用いてもよいが、例えば、脂肪酸グリセリド、脂肪酸モノエステル、中鎖脂肪酸エステル等の脂肪酸エステルやそれらを含む植物油等が挙げられる。中でも、脂肪酸エステルは、1価の脂肪酸と、1価のアルコールとのエステル脂肪酸モノエステルであるのが好ましい。これにより、トナー粒子の帯電安定性、絶縁性液体中での分散安定性を特に優れたものとしつつ、トナー粒子の移動度を特に優れたものとすることができ、高速現像により好適に対応することができる。また、脂肪酸モノエステルは、例えば、植物油と、1価のアルコールとのエステル交換反応により得ることができる。エステル交換反応に供される植物油としては、例えば、大豆油、菜種油、脱水ひまし油、桐油、紅花油、亜麻仁油、ひまわり油、コーン油、綿実油、ごま油、トウモロコシ油、大麻油、月見草油、パーム油特に、パーム核油、ココナッツ油、ヤシ油等が挙げられる。また、脂肪酸モノエステルは、例えば、各種飽和脂肪酸、不飽和脂肪酸と、一価のアルコールとのエステル交換反応によって生成されたものであってもよい。また、脂肪酸エステルは、脂肪酸と、直鎖状のアルコールとのエステルであるのが好ましい。これにより、トナー粒子の帯電安定性、絶縁性液体中での分散安定性を特に優れたものとしつつ、トナー粒子の移動度を特に優れたものとすることができ、高速現像により好適に対応することができる。また、脂肪酸エステルは、脂肪酸と、炭素数が4以上14以下のアルコールとのエステルであるのが好ましい。これにより、トナー粒子の帯電安定性、絶縁性液体中での分散安定性を特に優れたものとしつつ、トナー粒子の移動度を特に優れたものとすることができ、高速現像により好適に対応することができる。なお、本発明の液体現像剤は、絶縁性液体の構成成分として、脂肪酸エステル以外の成分他の絶縁性液体成分を含むものであってもよい。この場合、絶縁性液体全体に占める他の絶縁性液体成分の割合は、10質量以下であるのが好ましく、5質量以下であるのがより好ましい。他の絶縁性液体成分としては、例えば、KF-99、KF-96、KF-995以上、信越化学工業、AK35、AK50、AK100、AK350、AK1000以上、WackerChemieAG、SH200、SH510、SH8400以上、東レダウコーニング等のジメチルシリコーンオイルや、ハイドロジェン変性シリコーン化合物等の重合度が20より大きいシリコーンオイル;シクロペンタンシロキサン、デカメチルシクロペンタンシロキサン等の環状シロキサン化合物やメチルトリストリメチルシロキシシラン等の重合度が20以下の低分子シロキサン化合物;アイソパーE、アイソパーG、アイソパーH、アイソパーLアイソパー;エクソン化学社の商品名、シエルゾール70、シエルゾール71シエルゾール;シエルオイル社の商品名、アムスコOMS、アムスコ460溶剤アムスコ;スピリッツ社の商品名、低粘度高粘度流動パラフィン和光純薬工業等の鉱物油炭化水素系液体;;オクタン、イソオクタン、デカン、イソデカン、デカリン、ノナン、ドデカン、イソドデカン、シクロヘキサン、シクロオクタン、シクロデカン、ベンゼン、トルエン、キシレン、メシチレン、酢酸ブチル、イソプロパノール等が挙げられ、これらのうち1種または2種以上を組み合わせて用いることができる。絶縁性液体の粘度は、特に限定されないが、5mPas以上1000mPas以下であるのが好ましく、50mPas以上800mPas以下であるのがより好ましく、100mPas以上500mPas以下であるのがさらに好ましい。絶縁性液体の粘度が前記範囲内の値であると、液体現像剤が現像剤容器から塗布ローラにくみ出された場合において、適量の絶縁性液体がトナー粒子に付着し、トナー画像の現像性、転写性を特に優れたものにできる。加えて、トナー粒子の凝集、沈降をより効果的に防止でき、絶縁性液体中におけるトナー粒子の分散性をより高いものとすることができる。ただし、本明細書における粘度とは25°Cにおいて測定した値を指すものとする。<物質A>本発明の液体現像剤は、物質Aを含むものである。物質Aは、ポリオキシアルキレン基を有していることから脂肪酸エステルに相溶しにくく、液体現像剤中において、通常、その大部分がトナー粒子の表面に付着し、電子供与体として機能するものであると考えられる。帯電は粒子表面に付着した物質Aと絶縁性液体である脂肪酸エステルとの間における電荷交換により発生するものと考えられる。なお、本発明の液体現像剤は、物質Aとして、異なる構造式で表される複数種の化合物を含むものであってもよい。この場合、これらの化合物の含有率の総和を物質Aの含有率とする。また、物質Aは、ポリオキシエチレン構造を有するもの式1中のAがエチレン基であるものであるのが好ましい。これにより、トナー粒子の帯電安定性、絶縁性液体中での分散安定性を特に優れたものとしつつ、トナー粒子の移動度を特に優れたものとすることができ、高速現像により好適に対応することができる。また、式1中のRはスチリル化フェニル基であるのが好ましく、モノスチリル化フェニル基であるのがより好ましい。これにより、トナー粒子の帯電安定性、絶縁性液体中での分散安定性を特に優れたものとしつつ、トナー粒子の移動度を特に優れたものとすることができ、高速現像により好適に対応することができる。物質Aは、液体現像剤中に含まれるものであり、物質Aと物質Bの含有率の総和が前記範囲内の値である限り、その含有率は特に限定されるものではないが、液体現像剤中における物質Aの含有率は、0.01質量以上2.97質量以下であるのが好ましく、0.05質量以上1.5質量以下であるのがより好ましく、0.1質量以上1.0質量以下であるのがさらに好ましい。これにより、トナー粒子の帯電安定性、絶縁性液体中での分散安定性をさらに優れたものとしつつ、トナー粒子の移動度をさらに優れたものとすることができ、高速現像にさらに好適に対応することができる。<物質B>本発明の液体現像剤は、物質Bを含むものである。液体現像剤中において、物質Aは、通常、絶縁性液体脂肪酸エステルに完全に溶解しており、電子受容体として機能するものである。なお、本発明の液体現像剤は、物質Bとして、異なる構造式で表される複数種の化合物を含むものであってもよい。この場合、これらの化合物の含有率の総和を物質Bの含有率とする。物質Bは、分岐鎖を有する炭化水素基を有するものであってもよい。これにより、トナー粒子の帯電安定性、絶縁性液体中での分散安定性を特に優れたものとしつつ、トナー粒子の移動度を特に優れたものとすることができ、高速現像により好適に対応することができる。また、物質Bは、炭素数が4以上12以下の直鎖状のアルキル基を有するものであってもよい。これにより、トナー粒子の帯電安定性、絶縁性液体中での分散安定性を特に優れたものとしつつ、トナー粒子の移動度を特に優れたものとすることができ、高速現像により好適に対応することができる。また、物質Bは、下記式3で表されるものであってもよい。式3中、R1は、炭素数が1以上7以下の炭化水素基を表し、R2は、炭素数が1以上7以下の炭化水素基を表す。これにより、トナー粒子の帯電安定性、絶縁性液体中での分散安定性を特に優れたものとしつつ、トナー粒子の移動度を特に優れたものとすることができ、高速現像により好適に対応することができる。物質Bは、式3で表されるものである場合、式3中のR1は、不飽和結合を有するものであるのが好ましい。これにより、トナー粒子の帯電安定性、絶縁性液体中での分散安定性をさらに優れたものとしつつ、トナー粒子の移動度をさらに優れたものとすることができ、高速現像にさらに好適に対応することができる。物質Bは、液体現像剤中に含まれるものであり、物質Aと物質Bの含有率の総和が前記範囲内の値である限り、その含有率は特に限定されるものではないが、液体現像剤中における物質Bの含有率は、0.01質量以上2.97質量以下であるのが好ましく、0.05質量以上1.5質量以下であるのがより好ましく、0.1質量以上1.0質量以下であるのがさらに好ましい。これにより、トナー粒子の帯電安定性、絶縁性液体中での分散安定性をさらに優れたものとしつつ、トナー粒子の移動度をさらに優れたものとすることができ、高速現像にさらに好適に対応することができる。<その他の成分>また、液体現像剤中には、上述した成分以外の成分を含むものであってもよい。このような成分としては、公知の分散剤、酸化防止剤、帯電制御剤等が挙げれる。このような成分は、トナー粒子に付着しているものであってもよいし、絶縁性液体に分散または溶解しているものであってもよい。≪液体現像剤の製造方法≫次に、本発明の液体現像剤の製造方法について説明する。本実施形態の液体現像剤の製造方法は、ボールミルやビーズミル等により、絶縁性液体中で、樹脂材料および着色剤を含む材料で構成された粉末を湿式粉砕して分散体を得る湿式粉砕工程と、ボールミルやビーズミル等で用いたビーズを除去するビーズ除去工程とを有している。このような方法を用いることにより、上述したような液体現像剤を効率よく製造することができる。<湿式粉砕工程>本工程で、湿式粉砕される粉末は、樹脂材料および着色剤を含む材料で構成されたものであればよいが、樹脂材料および着色剤を含む材料を混練することにより得られた混練物を粉砕することにより得られたものであるのが好ましい。これにより、各トナー粒子間での特性の均一性を特に優れたものとすることができる。また、物質A、物質Bは、湿式粉砕に供される材料に含まれるものであってもよいし、本工程に後に添加されるものであってもよい。混練には、例えば、2軸混練押出機、ニーダー、バッチ式の三軸ロール、連続2軸ロール、ホイールミキサー、ブレード型ミキサー等の各種混練機を用いることができる。本工程は、ボールミルやビーズミル等により行うが、この際、ビーズボールとしては、ジルコニア、アルミナ、ガラス、クロム鋼等で構成されたものを用いることができる。本工程により、上記粉末が粉砕微粒子化されるともに、トナー粒子の分散性を向上させることができる。特に、本工程を物質Aの存在下で行うことにより、微粒子化された粉末トナー粒子の表面付近に物質Aを好適に付着させることができる。これにより、上述したような本発明による効果をより確実に発揮させることができる。また、本工程を物質Bの存在下で行うことにより、トナー粒子の帯電と分散とをより高いレベルで両立させることができる。<ビーズ除去工程>その後、湿式粉砕工程を経て得られた分散体からビーズボールを除去する。これにより、液体現像剤が得られる。ビーズの除去は、例えば、ろ過により行うことができる。また、ビーズを沈降させ、上澄み液を液体現像剤としてもよい。≪画像形成装置≫次に、本発明の液体現像剤が適用される画像形成装置の好適な実施形態について説明する。図1は、本発明の液体現像剤が適用される画像形成装置の好適な実施形態を示す模式図、図2は、図1に示す画像形成装置の一部を拡大した拡大図である。画像形成装置1000は、図1、図2に示すように、4つの現像部30Y、30M、30C、30Kと、転写部中間転写部40および2次転写ユニット2次転写部60と、定着部定着装置F40と、4つの液体現像剤補給部90Y、90M、90C、90Kとを有している。現像部30Y、30M、30Cは、それぞれ、イエロー系液体現像剤Y、マゼンダ系液体現像剤M、シアン系の液体現像剤Cで、潜像を現像し、各色に対応したカラーの単色像を形成する機能を有している。また、現像部30Kは、ブラック系液体現像剤Kで、潜像を現像し、ブラック黒の単色像を形成する機能を有している。現像部30Y、30M、30C、30Kの構成は同様であるので、以下、現像部30Yについて説明する。現像部30Yは、図2に示すように、像担持体の一例としての感光体10Yと、感光体10Yの回転方向に沿って、帯電ローラー11Yと、露光ユニット12Yと、現像ユニット100Yと、感光体スクイーズ装置101Yと、1次転写バックアップローラー51Yと、除電ユニット16Yと、感光体クリーニングブレード17Yと、現像剤回収部18Yとを有している。感光体10Yは、円筒状の基材とその外周面に形成され、例えばアモルファスシリコン等の材料で構成された感光層を有し、中心軸を中心に回転可能であり、本実施の形態においては、図2中の矢印で示すように時計回りに回転する。感光体10Yは、後述する現像ユニット100Yにより液体現像剤が供給され、表面に液体現像剤の層が形成されるものである。帯電ローラー11Yは、感光体10Yを帯電するための装置であり、露光ユニット12Yは、レーザを照射することによって帯電された感光体10Y上に潜像を形成する装置である。この露光ユニット12Yは、半導体レーザ、ポリゴンミラー、F-θレンズ等を有しており、パーソナルコンピュータ、ワードプロセッサ等の不図示のホストコンピュータから入力された画像信号に基づいて、変調されたレーザを帯電された感光体10Y上に照射する。現像ユニット100Yは、感光体10Y上に形成された潜像を、本発明の液体現像剤を用いて現像するための装置である。なお、現像ユニット100Yの詳細については後述する。感光体スクイーズ装置101Yは、現像ユニット100Yより回転方向下流側に、感光体10Yに対向して配置されており、感光体スクイーズローラー13Yと、該感光体スクイーズローラー13Yに押圧摺接して表面に付着した液体現像剤を除去するクリーニングブレード14Yと、除去された液体現像剤を回収する現像剤回収部15Yとで構成される。この感光体スクイーズ装置101Yは、感光体10Yに現像された現像剤から余剰なキャリア絶縁性液体および本来不要なカブリトナーを回収し、顕像内のトナー粒子比率を上げる機能を有する。1次転写バックアップローラー51Yは、感光体10Yに形成された単色像を、後述する中間転写部40に転写するための装置である。除電ユニット16Yは、1次転写バックアップローラー51Yによって中間転写部40上に中間転写像が転写された後に、感光体10Y上の残留電荷を除去する装置である。感光体クリーニングブレード17Yは、感光体10Yの表面に当接されたゴム製の部材で、1次転写バックアップローラー51Yによって中間転写部40上に像が転写された後に、感光体10Y上に残存する液体現像剤を掻き落として除去する機能を有している。現像剤回収部18Yは、感光体クリーニングブレード17Yにより除去された液体現像剤を回収する機能を有している。中間転写部40は、エンドレスの弾性ベルト部材であり、図示しないモータの駆動力が伝達されるベルト駆動ローラー41および一対の従動ローラー44、45に張架されている。また、中間転写部40は、1次転写バックアップローラー51Y、51M、51C、51Kで感光体10Y、10M、10C、10Kと当接しながらベルト駆動ローラー41により反時計回りに回転駆動される。さらに、中間転写部40は、テンションローラー49によって所定のテンションが付与されて、たるみが除去されるようになっている。このテンションローラー49は、一方の従動ローラー44より中間転写部40の回転移動方向下流側でかつ他方の従動ローラー45より中間転写部40の回転移動方向上流側に配設されている。この中間転写部40に、1次転写バックアップローラー51Y、51M、51C、51Kにより、現像部30Y、30M、30C、30Kで形成された各色に対応した単色像が順次転写され、各色に対応した単色像が重ね合わされる。これにより、中間転写部40にフルカラー現像剤像中間転写像が形成される。中間転写部40には、このように複数の感光体10Y、10M、10C、10Kに形成した単色像を順次2次転写して重ね合わせて担持し、後述する2次転写ユニット60において一括して紙、フィルム、布等の記録媒体F5に2次転写する。そのため、2次転写行程において記録媒体F5にトナー画像を転写するに当たって、記録媒体F5表面が繊維質などによって平滑でないシート材であっても、この非平滑なシート材表面に倣って2次転写特性を向上させる手段として、弾性ベルト部材を採用している。また、中間転写部40には、中間転写部クリーニングブレード46、現像剤回収部47、非接触式バイアス印加部材48からなるクリーニング装置が配置されている。中間転写部クリーニングブレード46および現像剤回収部47は、従動ローラー45側に配されている。中間転写部クリーニングブレード46は、2次転写ユニット2次転写部60によって記録媒体F5上にトナー画像が転写された後に、中間転写部40上に付着した液体現像剤を掻き落として除去する機能を有している。現像剤回収部47は、中間転写部クリーニングブレード46により除去された液体現像剤を回収する機能を有している。非接触式バイアス印加部材48はテンションローラー49に対向する位置に中間転写部40から離間して配設されている。この非接触式バイアス印加部材48は、二次転写後に中間転写部40上に残留する液体現像剤のトナー固形分に、このトナーと逆極性のバイアス電圧を印加するものである。これにより、トナーが除電されて中間転写部40へのトナーの静電付着力が低減されるようにしている。この例では、非接触式バイアス印加部材48として、コロナ帯電器が用いられている。なお、非接触式バイアス印加部材48は、必ずしもテンションローラー49に対向する位置に配設する必要はなく、例えば従動ローラー44とテンションローラー49との間の位置等、従動ローラー44より中間転写部の移動方向下流側で、かつ、従動ローラー45より中間転写部の移動方向上流側の任意の位置に配設することができる。また、非接触式バイアス印加部材48はコロナ帯電器以外の公知の非接触式帯電器を用いることもできる。また、1次転写バックアップローラー51Yより中間転写部40の移動方向下流側に、中間転写部スクイーズ装置52Yが配されている。この中間転写部スクイーズ装置52Yは、中間転写部40上に転写された液体現像剤が望ましい分散状態に至っていない場合に、転写された液体現像剤から余剰の絶縁性液体を除去する手段として設けられている。中間転写部スクイーズ装置52Yは、中間転写部スクイーズローラー53Yと、中間転写部スクイーズローラー53Yに押圧摺接して表面をクリーニングする中間転写部スクイーズクリーニングブレード55Yと、中間転写部スクイーズクリーニングブレード55Yで除去された液体現像剤を回収する現像剤回収部56Yとから構成される。中間転写部スクイーズ装置52Yは、中間転写部40に1次転写された現像剤から余剰な絶縁性液体を回収し、像内のトナー粒子比率を上げると共に、本来不要なカブリトナーを回収する機能を有する。2次転写ユニット60は、互いに転写材移動方向に沿って所定間隔離間して配置された一対の2次転写ローラーを備えている。これらの一対の2次転写ローラーのうち、中間転写部40の移動方向の上流側に配置される2次転写ローラーが上流側2次転写ローラー64である。この上流側2次転写ローラー64は、ベルト駆動ローラー41に中間転写部40を介して圧接可能となっている。また、一対の2次転写ローラーのうち、転写材の移動方向の下流側に配置される2次転写ローラーが下流側2次転写ローラー65である。この下流側2次転写ローラー65は、従動ローラー44に中間転写部40を介して圧接可能となっている。すなわち、上流側2次転写ローラー64、下流側2次転写ローラー65は、それぞれ、ベルト駆動ローラー41および従動ローラー44に掛けられた中間転写部40に記録媒体F5を当接させて、中間転写部40上に色重ねして形成された中間転写像を記録媒体F5に2次転写する。この場合、ベルト駆動ローラー41および従動ローラー44は、それぞれ上流側2次転写ローラー64、下流側2次転写ローラー65のバックアップローラーとしても機能する。すなわち、ベルト駆動ローラー41は、2次転写ユニット60において従動ローラー44より記録媒体F5の移動方向上流側に配置される上流側バックアップローラーとして兼用される。また、従動ローラー44は、2次転写ユニット60においてベルト駆動ローラー41より記録媒体F5の移動方向下流側に配置される下流側バックアップローラーとして兼用される。したがって、2次転写ユニット60に搬送されてきた記録媒体F5は、上流側2次転写ローラー64とベルト駆動ローラー41との圧接開始位置ニップ開始位置から下流側2次転写ローラー65と従動ローラー44との圧接終了位置ニップ終了位置までの転写材の所定の移動領域で中間転写部40に密着される。これにより、中間転写部40上のフルカラーの中間転写像が、中間転写部40に密着した状態の記録媒体F5に所定時間にわたって2次転写されるので、良好な2次転写が行われる。また、2次転写ユニット60は、上流側2次転写ローラー64に対して、2次転写ローラークリーニングブレード66と、現像剤回収部67とを備えている。また、2次転写ユニット60は、下流側2次転写ローラー65に対して、2次転写ローラークリーニングブレード68と、現像剤回収部69とを備えている。各2次転写ローラークリーニングブレード66、68は、それぞれ2次転写ローラー64、65に当接されて2次転写後に各2次転写ローラー64、65の表面に残留する液体現像剤を掻き落として除去する。また、各現像剤回収部67、69は、それぞれ各2次転写ローラークリーニングブレード66、68によって各2次転写ローラー64、65から掻き落とされた液体現像剤を回収して貯留する。2次転写ユニット60により記録媒体F5上に転写されたトナー画像転写像は、定着部定着装置F40に送られ、加熱および加圧されて、記録媒体F5上に定着される。なお、定着温度設定温度は、具体的には、80°C以上160°C以下であるのが好ましく、100°C以上150°C以下であるのがより好ましく、100°C以上140°C以下であることがさらに好ましい。次に、現像ユニット100Y、100M、100C、100Kについて、詳細に説明する。なお、以下の説明では、代表的に、現像ユニット100Yについて説明する。現像ユニット100Yは、図2に示すように、液体現像剤貯留部31Yと、塗布ローラー32Yと、規制ブレード33Yと、現像剤撹拌ローラー34Y、連通部35Yと、回収スクリュー36Yと、現像ローラー20Yと、現像ローラークリーニングブレード21Yとを有している。液体現像剤貯留部31Yは、感光体10Yに形成された潜像を現像するための液体現像剤を貯留する機能を備えており、液体現像剤を現像部に供給する供給部31aYと、供給部31aY等で発生した余剰の液体現像剤を回収する回収部31bYと、供給部31aYと回収部31bYとを仕切る仕切31cYとを備えている。供給部31aYは、液体現像剤を塗布ローラー32Yに供給する機能を有し、現像剤撹拌ローラー34Yを設置した凹状の部分を有する。また、供給部31aYには、液体現像剤混合槽93Yから連通部35Yを通じて液体現像剤が供給される。回収部31bYは、供給部31aYに過剰に供給された液体現像剤や現像剤回収部15Y、24Yで生じた余剰な液体現像剤を回収するものである。回収された液体現像剤は、後述する液体現像剤混合槽93Yに搬送され、再利用される。また、回収部31bYは、凹状の部分を有し、その底付近に回収スクリュー36Yが設置されている。供給部31aYと回収部31bYとの境界には、壁状の仕切31cYが設けられている。仕切31cYは、供給部31aYと回収部31bYとを仕切り、回収された液体現像剤の新鮮な液体現像剤への混入を防ぐことができる。また、供給部31aYに過剰の液体現像剤が供給された際に、過剰分の液体現像剤は、仕切31cYを超えて供給部31aYから回収部31bYへあふれ出ることができる。このため、供給部31aYの液体現像剤の量が一定に保持されることができ、塗布ローラー32Yに供給される液体現像剤の液量を一定に維持することができる。このため、最終的に形成される画像の画質が安定したものとなる。また、仕切31cYには、切欠部が設けられており、切欠部を通じて液体現像剤が供給部31aYから回収部31bYへあふれ出ることができる。塗布ローラー32Yは、液体現像剤を現像ローラー20Yへ供給する機能を備えたものである。この塗布ローラー32Yは、鉄等金属性のローラーの表面に溝が均一かつ螺旋状に形成されニッケルメッキが施された、いわゆるアニロクスローラーを呼称されるものであり、その直径は約25mmである。本実施形態では、塗布ローラー32Yの回転方向に対して斜めに複数の溝が、いわゆる切削加工や転造加工等によって形成されている。この塗布ローラー32Yは、反時計回りに回転しながら液体現像剤に接触することによって、溝に、供給部31aY内の液体現像剤を担持して、該担持した液体現像剤を現像ローラー20Yへ搬送する。規制ブレード33Yは、塗布ローラー32Yの表面に当接して、塗布ローラー32Y上の液体現像剤の量を規制する。すなわち、当該規制ブレード33Yは、塗布ローラー32Y上の余剰液体現像剤を掻き取って、現像ローラー20Yに供給する塗布ローラー32Y上の液体現像剤を計量する役割を果たす。この規制ブレード33Yは、弾性体としてのウレタンゴムからなり、鉄等金属製の規制ブレード支持部材より支持されている。また、規制ブレード33Yは、塗布ローラー32Yが回転して液体現像剤から進出する側すなわち、図2中右側に設けられている。なお、規制ブレード33Yのゴム硬度は、JIS-Aで約77度であり、規制ブレード33Yの、塗布ローラー32Y表面への当接部の硬度約77度は、後述する現像ローラー20Yの弾性体の層の塗布ローラー32Y表面への圧接部の硬度約85度よりも低くなっている。また、掻き取られた余剰の液体現像剤は、供給部31aYに回収され、再利用される。現像剤撹拌ローラー34Yは、液体現像剤を一様分散状態に撹拌する機能を備えたものである。これにより、複数個のトナー粒子が凝集した場合であっても、トナー粒子同士を好適に分散させることができる。供給部31aY内において、液体現像剤の中のトナー粒子はプラスの電荷を有し、液体現像剤は、現像剤撹拌ローラー34Yにより撹拌されて一様分散状態になり、塗布ローラー32Yが回転することによって、液体現像剤貯留部31Yから汲み上げられ、規制ブレード33Yによって液体現像剤量が規制されて現像ローラー20Yに供給される。また、現像剤撹拌ローラー34Yによって撹拌されることにより、仕切31cYを超えて回収部31bY側に液体現像剤を安定して溢れさせることができ、液体現像剤が滞留し圧縮することを防ぐことができる。さらに、現像剤撹拌ローラー34Yは、連通部35Y付近に設けられている。このため、連通部35Yから供給された液体現像剤が素早く拡散することができ、液体現像剤が供給部31aYに補給されている場合であっても、供給部31aYの液面を安定したものとすることができる。このような現像剤撹拌ローラー34Yが連通部35Y付近に設けられることにより、連通部35Yが負圧になり、自然に液体現像剤が吸い上げられることができる。連通部35Yは、現像剤撹拌ローラー34Y鉛直下方に対して設けられ、液体現像剤貯留部31Yと連通し、液体現像剤混合槽93Yから液体現像剤を供給部31aYへ吸い上げる部分である。連通部35Yを現像剤撹拌ローラー34Yの下方に設けることにより、連通部35Yから供給される液体現像剤は、現像剤撹拌ローラー34Yに止められることになり、吹き出しによる液上面の盛り上がりがなく、液上面がほぼ一定に保持され、塗布ローラー32Yに安定して現像剤を供給できる。また、回収部31bYの底部付近に設けられた回収スクリュー36Yは、円筒状の部材からなり、外周に螺旋状のリブを有し、回収した液体現像剤が流動性を保つ機能を有するとともに、液体現像剤の液体現像剤混合槽93Yへの搬送を促進させる機能を有している。現像ローラー20Yは、感光体10Yに担持された潜像を液体現像剤により現像するために、液体現像剤を担持して感光体10Yと対向する現像位置に搬送する。現像ローラー20Yは、その表面に、前述した塗布ローラー32Yから液体現像剤を供給することにより、液体現像剤層を形成するものである。この現像ローラー20Yは、鉄等金属製の内芯の外周部に、導電性を有する弾性体の層を備えたものであり、その直径は約20mmである。また、弾性体の層は、二層構造になっており、その内層として、ゴム硬度がJIS-A約30度で、厚み約5mmのウレタンゴムが、その表層外層として、ゴム硬度がJIS-A約85度で、厚み約30μmのウレタンゴムが備えられている。そして、現像ローラー20Yは、前記表層が圧接部となって、弾性変形された状態で塗布ローラー32Yおよび感光体10Yのそれぞれに圧接している。また、現像ローラー20Yは、その中心軸を中心として回転可能であり、当該中心軸は、感光体10Yの回転中心軸よりも下方にある。また、現像ローラー20Yは、感光体10Yの回転方向図2において時計方向と逆の方向図2において反時計方向に回転する。なお、感光体10Y上に形成された潜像を現像する際には、現像ローラー20Yと感光体10Yとの間に電界が形成される。なお、現像ユニット100Yにおいて、塗布ローラー32Yと現像ローラー20Yとは、異なる動力源図示せずによって、別駆動している。そして、塗布ローラー32Yと現像ローラー20Yと回転速度線速度比を変えることで、現像ローラー20Y上に供給される液体現像剤の量を調整することができる。また、現像ユニット100Yは、現像ローラー20Yの表面に当接されたゴム製の現像ローラークリーニングブレード21Yと、現像剤回収部24Yとを有している。この現像ローラークリーニングブレード21Yは、前記現像位置で現像が行われた後に、現像ローラー20Y上に残存する液体現像剤を掻き落として除去するための装置である。現像ローラークリーニングブレード21Yにより除去された液体現像剤は、現像剤回収部24Y内に回収される。また、図1、図2に示すように、画像形成装置1000は、液体現像剤を現像部30Y、30M、30C、30Kに補給する液体現像剤補給部90Y、90M、90C、90Kを備えている。これらの液体現像剤補給部90Y、90M、90C、90Kは、それぞれ、液体現像剤タンク91Y、91M、91C、91Kと、絶縁性液体タンク92Y、92M、92C、92Kと、液体現像剤混合槽93Y、93M、93C、93Kとを備えている。各液体現像剤タンク91Y、91M、91C、91Kには、それぞれ各色に対応した高濃度の液体現像剤が収納されている。また、各絶縁性液体タンク92Y、92M、92C、92Kには、それぞれ絶縁性液体が収納されている。さらに、各液体現像剤混合槽93Y、93M、93C、93Kには、各液体現像剤タンク91Y、91M、91C、91Kからの所定量の各高濃度液体現像剤と、各絶縁性液体タンク92Y、92M、92C、92Kからの所定量の各絶縁性液体とが供給されるようになっている。そして、各液体現像剤混合槽93Y、93M、93C、93Kは、それぞれ、供給された各高濃度液体現像剤および各絶縁性液体をそれぞれ備え付けられた撹拌装置により混合撹拌して、各供給部31aY、31aM、31aC、31aKで使用する各色に対応した液体現像剤を作製する。各液体現像剤混合槽93Y、93M、93C、93Kでそれぞれ作製された各液体現像剤は、それぞれ各供給部31aY、31aM、31aC、31aKに供給されるようになっている。また、液体現像剤混合槽93Yには、回収部31bYで回収された液体現像剤が回収され、再利用される。液体現像剤混合槽93M、93C、93Kも同様である。なお、上記装置を用いた画像形成は、色の異なる複数の液体現像剤本発明の液体現像剤を用いて、感光体10Y、10M、10C、10Kに、各色に対応する複数の単色像を形成する現像工程と、感光体に形成された複数の単色像を記録媒体F5に転写し、記録媒体F5上に複数の単色像を重ね合わせてなる未定着のトナー画像を形成する転写工程と、未定着のトナー画像を記録媒体F5上に定着する定着工程とにより行う。このような方法を用いることにより、発色性に優れた画像を容易に形成することができる。以上、本発明について、好適な実施形態に基づいて説明したが、本発明はこれらに限定されるものではない。例えば、本発明の液体現像剤は、前述したような画像形成装置に適用されるものに限定されない。また、本発明の液体現像剤は、上述したような方法を用いて製造されたものに限定されない。例えば、トナー粒子は、重合法等を用いて製造されたものであってもよい。[1]液体現像剤の製造以下のようにして、液体現像剤を製造した。温度が記載されていない工程については、室温25°Cで行った。実施例1<湿式粉砕工程>まず、樹脂材料として、ポリエステル樹脂酸価:10mgKOH/g、ガラス転移温度Tg:55°C、軟化点:107°Cと、着色剤としてのシアン系顔料大日精化社製、ピグメントブルー15:3との混合物質量比85:15を用意した。これらの各成分を20L型のヘンシェルミキサーを用いて混合し、トナー製造用の原料を得た。次に、この原料混合物を2軸混練押出機を用いて混練した。2軸混練押出機の押出口から押し出された混練物を冷却した。上記のようにして冷却された混練物を粗粉砕し、平均粒径:1.0mm以下のトナー粒子原料粗粉砕粒子とした。混練物の粗粉砕にはハンマーミルを用いた。上記の方法で得られた粗粉砕粒子50gと、物質Aとしてのポリオキシエチレンモノスチリルフェニルエーテル竹本油脂株式会社製、パイオニンD-65120.5gと、物質Bとしてのモノ2-エチルヘキシルホスフェート城北化学工業製、JAMP-80.5gと、絶縁性液体脂肪酸エステルとしてのオレイン酸ブチル粘度:18.5mPas、誘電率:2.78150gとをセラミック製ポット内容積600mlに入れ、さらにジルコニアビーズボール直径:1mmを体積充填率40になるようにセラミック製ポットに入れ、卓上ポットミルにて回転速度230rpmで48時間湿式粉砕を行った。<ビーズ除去工程>その後、吸引ろ過によりジルコニアビーズを除去し、液体現像剤を得た。得られた液体現像剤の25°Cにおける粘度は476mPa.sであった。また、トナー粒子の体積平均粒径D50は2.36μmであった。なお、液体現像剤の25°Cにおける粘度は、E型粘度計を用いて、5.0sec-1のシェアレートで求めた。実施例2~25液体現像剤の製造に用いる材料の種類使用量を変更して、表1、表2に示すような組成となるようにした以外は、前記実施例1と同様にして液体現像剤を製造した。比較例1湿式粉砕工程において物質Aおよび物質Bを用いず、各成分の使用量を表2に示すようにした以外は、前記実施例1と同様にして液体現像剤を製造した。比較例2湿式粉砕工程において物質Aを用いず、各成分の使用量を表2に示すようにした以外は、前記実施例1と同様にして液体現像剤を製造した。比較例3湿式粉砕工程において物質Bを用いず、各成分の使用量を表2に示すようにした以外は、前記実施例1と同様にして液体現像剤を製造した。比較例4~9液体現像剤の製造に用いる材料の種類使用量を変更して、表2に示すような組成となるようにした以外は、前記実施例1と同様にして液体現像剤を製造した。前記各実施例および各比較例の液体現像剤の構成を表1、表2にまとめて示す。なお、表中、ポリエステル樹脂酸価:10mgKOH/g、ガラス転移温度:55°C、軟化点:107°CをPES、スチレンアクリル樹脂スチレン-n-ブチルメタクリレート共重合体、三洋化成工業株式会社製、ハイマーSBM-73FをStAc、エポキシ樹脂ジャパンエポキシレジン株式会社製、エピコート1007、融点:128°CをEP、ポリオキシエチレンモノスチリルフェニルエーテル式1中のRがモノスチリル化フェニル基、Aがエチレン基である化合物をA1、ポリオキシエチレンジスチリルフェニルエーテル式1中のRがジスチリル化フェニル基、Aがエチレン基である化合物をA2、ポリオキシエチレントリスチリルフェニルエーテル式1中のRがトリスチリル化フェニル基、Aがエチレン基である化合物をA3、ポリオキシエチレンフェニルエーテル式1中のRがフェニル基、Aがエチレン基である化合物をA4、ポリオキシエチレンβ-ナフチルエーテル式1中のRがβ-ナフチル基、Aがエチレン基である化合物をA5、ポリオキシエチレンα-ナフチルエーテル式1中のRがα-ナフチル基、Aがエチレン基である化合物をA6、ポリオキシプロピレンα-ナフチルエーテル式1中のRがα-ナフチル基、Aがプロピレン基である化合物をA7、モノ2-エチルヘキシルホスフェート式2中のRが2-エチルヘキシル基、nが1である化合物をB1、ジ2-エチルヘキシルホスフェート式2中のRが2-エチルヘキシル基、nが2である化合物をB2、モノ2-ヒドロキシエチルメタクリレートホスフェート式2中のRがCH2=CCH3COOC2H4-、nが1である化合物をB3、ジ2-ヒドロキシエチルメタクリレートホスフェート式2中のRがCH2=CCH3COOC2H4-、nが2である化合物をB4、モノn-ブチルホスフェート式2中のRがn-ブチル基、nが1である化合物をB5、モノn-オクチルホスフェート式2中のRがn-オクチル基、nが1である化合物をB6、脂肪酸金属塩としてのオクチル酸ジルコニウム塩をMS、カチオン性界面活性剤としてのドデシルトリメチルアンモニウム塩をCS、オレイン酸ブチルをS1、リノール酸-2-エチルヘキシルをS2、カプロン酸テトラデシルをS3、大豆油をS4、ポリグリセリドをS5、炭化水素系の絶縁性液体コスモホワイト、コスモ石油社製をS’1、シリコーン系の絶縁性液体としてのジメチルシリコーンKF-96-20、信越シリコーン社製をS’2と示した。[2]評価以上のようにして得られた液体現像剤に関して、以下のような評価を行った。[2-1]電気泳動移動度各実施例および各比較例の液体現像剤について、以下のようにして、電気泳動移動度の評価を行った。まず、電極間距離d=80μmの電極間に液体現像剤を注入し、電極間に電位差V=20Vになるように電圧を印加した。このときのトナー粒子の移動を光学顕微鏡にて観察し、移動状況の画像を解析することにより、粒子の単位時間当たりの移動距離=電気泳動速度vを求め、以下の基準に従い評価した。電気泳動移動度が大きいほど、高速現像に適しているといえる。A:電気泳動移動度が35.0μm2/Vs以上。B:電気泳動移動度が20.0μm2/Vs以上35.0未満。C:電気泳動移動度が12.5μm2/Vs以上20.0未満。D:電気泳動移動度が10.0μm2/Vs以上12.5未満。E:電気泳動移動度が7.5μm2/Vs以上10.0未満。F:電気泳動移動度が5.0μm2/Vs以上7.5未満。G:電気泳動移動度が5.0μm2/Vs未満。[2-2]帯電安定性各実施例および各比較例の液体現像剤をガラス容器に採取し、密閉状態で、暗室に30日間静置した。60日後に、上記[2-1]に記載の方法で、電気泳動移動度を求め、その結果から、電気泳動移動度の低下率を求め、以下の基準に従い評価した。なお、初期の電気泳動移動度[2-1]で求めた値が5μm2/Vs未満のものについては、当該評価を行わなかった。電気泳動移動度の低下率が小さいほど、帯電安定性に優れているといえる。A:電気泳動移動度の低下率が3未満。B:電気泳動移動度の低下率が3以上7未満。C:電気泳動移動度の低下率が7以上10未満。D:電気泳動移動度の低下率が10以上20未満。E:電気泳動移動度の低下率が20以上30未満。F:電気泳動移動度の低下率が30以上。[2-3]分散安定性試験各実施例および各比較例で得られた液体現像剤10mLを試験管口径12mm、長さ120mmに入れ、14日間静置後の沈降した深さを測定し、以下の4段階の基準に従って評価した。A:沈降した深さが0mm。B:沈降した深さが0mmよりも大きく、2mm以下。C:沈降した深さが2mmよりも大きく、5mm以下。D:沈降した深さが5mmよりも大きい。[2-4]現像効率図1、図2に示すような画像形成装置を用いて、画像形成装置の現像ローラ上に前記各実施例および各比較例で得られた液体現像剤による液体現像剤層を形成した。次に、現像ローラの表面電位を300Vとし、感光体の表面電位を400Vで均一に帯電させ、感光体に露光を行い、感光体表面の帯電を減衰させ、表面電位を50Vとした。液体現像剤層が感光体と現像ローラとの間を通過した後の、現像ローラ上のトナー粒子と、感光体上のトナー粒子とをテープで採取した。採取に用いた各テープを記録紙上に貼り付け、それぞれのトナー粒子の濃度を測定した。測定後、感光体上で採取されたトナー粒子の濃度を、感光体上で採取されたトナー粒子の濃度と現像ローラ上で採取されたトナー粒子の濃度との総和で除した数値に100を掛けた値を現像効率として求め、以下の4段階の基準に従い評価した。A:現像効率が98以上であり、現像効率に特に優れる。B:現像効率が93以上98未満であり、現像効率に優れる。C:現像効率が85以上93未満であり、実用上問題のない。D:現像効率が85よりも小さく、現像効率に劣る。[2-5]転写効率図1、図2に示すような画像形成装置を用いて、画像形成装置の感光体上に前記各実施例および各比較例で得られた液体現像剤による液体現像剤層を形成した。次に、液体現像剤層が感光体と中間転写部との間を通過した後の、感光体上のトナー粒子と、中間転写部上のトナー粒子とをテープで採取した。採取に用いた各テープを記録紙上に貼り付け、それぞれのトナー粒子の濃度を測定した。測定後、中間転写部上で採取されたトナー粒子の濃度を、感光体上で採取されたトナー粒子の濃度と中間転写部上で採取されたトナー粒子の濃度との総和で除した数値に100を掛けた値を転写効率として求め、以下の4段階の基準に従い評価した。A:転写効率が98以上であり、転写効率に特に優れる。B:転写効率が93以上98未満であり、転写効率に優れる。C:転写効率が85以上93未満であり、実用上問題のない。D:転写効率が85よりも小さく、転写効率に劣る。[2-6]定着強度図1、図2に示すような画像形成装置を用いて、前記各実施例および前記各比較例で得られた液体現像剤による所定パターンの画像を記録紙セイコーエプソン社製、上質紙LPCPPA4上に形成した。その後、定着の設定温度を160°Cとして、熱定着を行った。その後、非オフセット領域を確認した後、記録紙上の定着像を消しゴムライオン事務機社製、砂字消しLION261-11を押圧荷重1.2kgfで2回擦り、画像濃度の残存率をX-RiteInc社製X-Ritemodel404により測定し、以下の5段階の基準に従い評価した。A:画像濃度残存率が95以上非常に良い。B:画像濃度残存率が90以上95未満良い。C:画像濃度残存率が80以上90未満普通。D:画像濃度残存率が70以上80未満やや悪い。E:画像濃度残存率が70未満非常に悪い。[2-7]かぶり濃度上記[2-6]でトナー画像の熱定着を行った記録物の非画像部の反射濃度を反射濃度計X-Riteにて測定し、以下の基準に従い評価した。A:0.08未満。B:0.08以上0.09未満。C:0.09以上0.11未満。D:0.11以上0.20未満。E:0.20以上。これらの結果を表3に示す。表3から明らかなように、本発明の液体現像剤は、電気泳動移動度に優れ、高速現像に好適に対応できるものであった。また、本発明の液体現像剤は、正帯電の帯電特性、帯電の安定性にも優れていた。さらに、本発明の液体現像剤は、液体現像剤中のトナー粒子の分散安定性、現像効率、転写効率等にも優れていた。これに対し、比較例の液体現像剤では、満足な結果が得られなかった。